(57)【要約】【課題】  高い断熱性を有し、太陽光の赤外線を反射、放射することによって、熱吸収が少なく、かつアスファルト舗装、コンクリート舗装等への熱伝導を抑える塗膜を得ることができる舗装面用遮熱塗料を提供する。【解決手段】  （Ａ）塗膜形成成分と、（Ｂ）可視領域で吸収を示し近赤外領域で反射を示す顔料および／または（Ｃ）中空粒子とを含有し、（Ａ）塗膜形成成分が、（Ａ１）アクリル酸アルキルエステルまたはメタクリル酸アルキルエステルと、（Ａ２）前記（Ａ１）成分に可溶なアクリル系重合体と、（Ａ３）前記（Ａ１）成分に可溶な可塑剤と、（Ａ４）１分子中に少なくとも２個の重合性二重結合を有する化合物と、（Ａ５）４０℃以上の融点を有するパラフィンまたはワックスとを含有する舗装面用遮熱塗料。【選択図】        なし【特許請求の範囲】
【請求項１】
（Ａ）塗膜形成成分と、（Ｂ）可視領域で吸収を示し近赤外領域で反射を示す顔料とを含有し、
前記（Ａ）塗膜形成成分が、
（Ａ１）アクリル酸アルキルエステルまたはメタクリル酸アルキルエステルと、
（Ａ２）前記（Ａ１）成分に可溶なアクリル系重合体と、
（Ａ３）前記（Ａ１）成分に可溶な可塑剤と、
（Ａ４）１分子中に少なくとも２個の重合性二重結合を有する化合物と、
（Ａ５）４０℃以上の融点を有するパラフィンまたはワックスとを含有するものであることを特徴とする舗装面用遮熱塗料。
【請求項２】
（Ａ）塗膜形成成分と、（Ｃ）中空粒子とを含有し、
前記（Ａ）塗膜形成成分が、
（Ａ１）アクリル酸アルキルエステルまたはメタクリル酸アルキルエステルと、
（Ａ２）前記（Ａ１）成分に可溶なアクリル系重合体と、
（Ａ３）前記（Ａ１）成分に可溶な可塑剤と、
（Ａ４）１分子中に少なくとも２個の重合性二重結合を有する化合物と、
（Ａ５）４０℃以上の融点を有するパラフィンまたはワックスとを含有するものであることを特徴とする舗装面用遮熱塗料。
【請求項３】
（Ａ）塗膜形成成分と、（Ｂ）可視領域で吸収を示し近赤外領域で反射を示す顔料と、（Ｃ）中空粒子とを含有し、
前記（Ａ）塗膜形成成分が、
（Ａ１）アクリル酸アルキルエステルまたはメタクリル酸アルキルエステルと、
（Ａ２）前記（Ａ１）成分に可溶なアクリル系重合体と、
（Ａ３）前記（Ａ１）成分に可溶な可塑剤と、
（Ａ４）１分子中に少なくとも２個の重合性二重結合を有する化合物と、
（Ａ５）４０℃以上の融点を有するパラフィンまたはワックスとを含有するものであることを特徴とする舗装面用遮熱塗料。
【請求項４】
前記（Ａ１）成分、（Ａ２）成分、（Ａ３）成分および（Ａ４）成分の総量１００質量％中、（Ａ１）成分が  ３５〜７７質量％であり、（Ａ２）成分が２０〜３０質量％であり、（Ａ３）成分が２〜２０質量％であり、（Ａ４）成分が１〜１５質量％であり、
前記（Ａ１）成分、（Ａ２）成分、（Ａ３）成分および（Ａ４）成分の合計１００質量部に対して、前記（Ａ５）成分が０．５〜２質量部であることを特徴とする請求項１ないし３いずれか一項に記載の舗装面用遮熱塗料。
【請求項５】
前記（Ｂ）顔料の含有量が、塗料中、５〜６０質量％であることを特徴とする請求項１または請求項３記載の舗装面用遮熱塗料。
【請求項６】
前記（Ｃ）中空粒子の含有量が、塗料中、１０〜７０体積％であることを特徴とする請求項２または請求項３記載の舗装面用遮熱塗料。
【請求項７】
前記（Ｂ）顔料が、ＪＩＳ  Ａ  ５７５９に定義される日射反射率が１５％以上、かつＣＩＥ１９７６Ｌ* ａ* ｂ* 色空間におけるＬ* 値が３０以下の顔料であることを特徴とする請求項１または請求項３記載の舗装面用遮熱塗料。
【請求項８】
前記（Ｂ）顔料の他に、（Ｄ）ＪＩＳ  Ａ  ５７５９に定義される日射反射率が１２％以上の着色顔料を含有することを特徴とする請求項７記載の舗装面用遮熱塗料。
【請求項９】
前記（Ｄ）着色顔料の含有量が、塗料中、５〜６０質量％であることを特徴とする請求項８記載の舗装面用遮熱塗料。
【請求項１０】
前記（Ｂ）顔料および（Ｄ）着色顔料の他に、（Ｅ）白色顔料を含有することを特徴とする請求項８または請求項９記載の舗装面用遮熱塗料。
【請求項１１】
前記（Ｅ）白色顔料の含有量が、塗料中、５〜６０質量％であることを特徴とする請求項１０記載の舗装面用遮熱塗料。
【請求項１２】
前記（Ｃ）中空粒子が、透明または半透明の中空セラミック粒子であることを特徴とする請求項２または請求項３記載の舗装面用遮熱塗料。
【請求項１３】
前記中空セラミック粒子の強度が、３．９Ｎ／ｍｍ2 以上であることを特徴とする請求項１２記載の舗装面用遮熱塗料。
【請求項１４】
前記中空セラミック粒子の平均粒子径が、５〜１５０μｍであることを特徴とする請求項１２または請求項１３記載の舗装面用遮熱塗料。
【請求項１５】
前記（Ａ１）アクリル酸アルキルエステルまたはメタクリル酸アルキルエステルが、（Ａ１−１）ホモポリマーにしたときのガラス転移温度が８０℃以上のモノマーおよび（Ａ１−２）ホモポリマーにしたときのガラス転移温度が０℃以下のモノマーを含有するものであることを特徴とする請求項１ないし４いずれか一項に記載の舗装面用遮熱塗料。
【請求項１６】
舗装面上に、舗装面に接する下塗り層および表面に露出する上塗り層を有する舗装構造における、下塗り層を形成するための塗料であり、
前記（Ａ１）成分、（Ａ２）成分、（Ａ３）成分および（Ａ４）成分の総量１００質量％中、（Ａ１−１）成分が４８〜５８質量％であり、（Ａ１−２）成分が５〜１９質量％であり、（Ａ２）成分が２０〜２７質量％であり、（Ａ３）成分が２〜５質量％であり、（Ａ４）成分が１〜１５質量％であり、
前記（Ａ１）成分、（Ａ２）成分、（Ａ３）成分および（Ａ４）成分の合計１００質量部に対して、前記（Ａ５）成分が０．５〜２質量部であり、
前記（Ｂ）顔料の含有量が、塗料中、５〜６０質量％であり、
前記（Ｃ）中空粒子の含有量が、塗料中１０〜７０体積％であることを特徴とする請求項１５記載の舗装面用遮熱塗料。
【請求項１７】
舗装面上に、舗装面に接する下塗り層および表面に露出する上塗り層を有する舗装構造における、上塗り層を形成するための塗料であり、
（Ａ１）成分、（Ａ２）成分、（Ａ３）成分および（Ａ４）成分の総量１００質量％中、（Ａ１−１）成分が３５〜４７質量％であり、（Ａ１−２）成分が０〜３０質量％であり、（Ａ２）成分が２０〜３０質量％であり、（Ａ３）成分が２〜２０質量％であり、（Ａ４）成分が１〜１５質量％であり、
前記（Ａ１）成分、（Ａ２）成分、（Ａ３）成分および（Ａ４）成分の合計１００質量部に対して、前記（Ａ５）成分が０．５〜２質量部であり、
前記（Ｂ）顔料の含有量が、塗料中、５〜６０質量％であり、
前記（Ｃ）中空粒子の含有量が、塗料中、１０〜７０体積％であることを特徴とする請求項１５記載の舗装面用遮熱塗料。
【発明の詳細な説明】
【技術分野】
【０００１】
本発明は、地面を覆うアスファルトやコンクリートあるいはコンクリート壁、橋脚等のコンクリート構造物に塗装される塗料に関し、詳しくは、高い断熱性を有し、太陽光の赤外線を反射、放射することによって、熱吸収が少なく、かつ地面を覆うアスファルトやコンクリートあるいは屋上、コンクリート壁、橋脚等のコンクリート構造物の熱伝導を抑える遮熱塗料に関し、特に密粒度アスファルト混合物、細粒度アスファルト混合物、開粒度アスファルト混合物などからなるアスファルト舗装、コンクリート舗装などに好適な遮熱塗料に関する。
【背景技術】
【０００２】
近年、都市中心部の気温が周辺部よりも高くなるヒートアイランド現象が深刻化しており、ヒートアイランド現象への対策が急がれている。ヒートアイランド現象の原因として、自動車の排気ガス、ビルの排熱などが指摘されている。また、ヒートアイランド現象には、道路や駐車場において地面を覆うアスファルト、コンクリート等の舗装の放熱性が悪く、アスファルト舗装等が蓄熱してしまうことが影響していると考えられている。
【０００３】
道路舗装用の塗料としては、特開平５−２２２７０５号公報（特許文献１）に、排水性アスファルト混合物層上に樹脂硬化物被覆層を設ける技術が開示され、特公平１−３６５０８号公報（特許文献２）に、道路マーキング用の塗料が開示されている。しかしながら、従来の道路舗装用の塗料は、舗装を熱から遮蔽すること（遮熱）については全く考慮されておらず、塗膜自体の熱吸収、および道路舗装への熱伝導をほとんど抑えることはできなかった。
【０００４】
別の問題として、道路舗装用の塗料には、密粒度アスファルト混合物、細粒度アスファルト混合物などからなる舗装面からの塗膜の剥離（カットバック）を抑えるための柔軟性、および開粒度アスファルト混合物からなる舗装などに含まれる骨材（砕石等）の離脱を抑えるための強度（硬さ）の相反する性能が同時に求められる。従来の道路舗装用の塗料は、柔軟性と強度とのバランスを取るように設計され、実用的な性能を持っているものの、さらなる性能の向上の要求には応えうるものではなかった。
【特許文献１】特開平５−２２２７０５号公報
【特許文献２】特公平１−３６５０８号公報
【発明の開示】
【発明が解決しようとする課題】
【０００５】
よって、本発明の目的は、高い断熱性を有し、太陽光に含まれる赤外線を反射、放射することによって、熱吸収が少なく、特に密粒度アスファルト混合物、細粒度アスファルト混合物、開粒度アスファルト混合物などからなるアスファルト舗装、コンクリート舗装などへの熱伝導を抑える塗膜を得ることができる舗装面用遮熱塗料を提供することにある。
また、本発明の他の目的は、高い遮熱効果および高い強度を有する塗膜を得ることができる下塗り用の舗装面用遮熱塗料、および、高い遮熱効果を有し、かつ柔軟性に優れた塗膜を得ることができる上塗り用の舗装面用遮熱塗料を提供することにある。
【課題を解決するための手段】
【０００６】
すなわち、本発明の舗装面用遮熱塗料は、（Ａ）塗膜形成成分と、（Ｂ）可視領域で吸収を示し近赤外領域で反射を示す顔料および／または（Ｃ）中空粒子とを含有し、前記（Ａ）塗膜形成成分が、（Ａ１）アクリル酸アルキルエステルまたはメタクリル酸アルキルエステル（以下、（Ａ１）成分とも記す）と、（Ａ２）前記（Ａ１）成分に可溶なアクリル系重合体（以下、（Ａ２）成分とも記す）と、（Ａ３）前記（Ａ１）成分に可溶な可塑剤（以下、（Ａ３）成分とも記す）と、（Ａ４）１分子中に少なくとも２個の重合性二重結合を有する化合物（以下、（Ａ４）成分とも記す）と、（Ａ５）４０℃以上の融点を有するパラフィンまたはワックス（以下、（Ａ５）成分とも記す）とを含有することを特徴とするものである。
【０００７】
また、前記（Ａ）塗膜形成成分は、前記（Ａ１）成分、（Ａ２）成分、（Ａ３）成分および（Ａ４）成分の総量１００質量％中、（Ａ１）成分が３５〜７７質量％であり、（Ａ２）成分が２０〜３０質量％であり、（Ａ３）成分が２〜２０質量％であり、（Ａ４）成分が１〜１５質量％であり、前記（Ａ１）成分、（Ａ２）成分、（Ａ３）成分および（Ａ４）成分の合計１００質量部に対して、前記（Ａ５）成分が０．５〜２質量部であるものであることが望ましい。
【０００８】
また、前記（Ｂ）顔料の含有量は、塗料中、５〜６０質量％であることが望ましい。
また、前記（Ｃ）中空粒子の含有量は、塗料中、１０〜７０体積％であることが望ましい。
【０００９】
また、前記（Ｂ）顔料は、ＪＩＳ  Ａ  ５７５９に定義される日射反射率が１５％以上、かつＣＩＥ１９７６Ｌ* ａ* ｂ* 色空間におけるＬ* 値が３０以下の顔料であることが望ましい。
【００１０】
また、本発明の舗装面用遮熱塗料は、前記（Ｂ）顔料の他に、（Ｄ）ＪＩＳ  Ａ  ５７５９に定義される日射反射率が１２％以上の着色顔料を含有することが望ましい。
ここで、前記（Ｄ）着色顔料の含有量は、塗料中、５〜６０質量％であることが望ましい。
【００１１】
また、本発明の舗装面用遮熱塗料は、前記（Ｂ）顔料および（Ｄ）着色顔料の他に、（Ｅ）白色顔料を含有することが望ましい。
ここで、前記（Ｅ）白色顔料の含有量は、塗料中、５〜６０質量％であることが望ましい。
【００１２】
また、前記（Ｃ）中空粒子は、透明または半透明の中空セラミック粒子であることが望ましい。
また、前記中空セラミック粒子の強度は、３．９Ｎ／ｍｍ2 以上であることが望ましい。
また、前記中空セラミック粒子の平均粒子径は、５〜１５０μｍであることが望ましい。
【００１３】
また、前記（Ａ１）アクリル酸アルキルエステルまたはメタクリル酸アルキルエステルは、（Ａ１−１）ホモポリマーにしたときのガラス転移温度が８０℃以上のモノマーおよび（Ａ１−２）ホモポリマーにしたときのガラス転移温度が０℃以下のモノマーを含有するものであることが望ましい。
【００１４】
また、本発明の舗装面用遮熱塗料が、舗装面上に、舗装面に接する下塗り層および表面に露出する上塗り層を有する舗装構造における、下塗り層を形成するための塗料である場合は、前記（Ａ１）成分、（Ａ２）成分、（Ａ３）成分、（Ａ４）成分の総量１００質量％中、（Ａ１−１）成分が４８〜５８質量％であり、（Ａ１−２）成分が５〜１９質量％であり、（Ａ２）成分が２０〜２７質量％であり、（Ａ３）成分が２〜５質量％であり、（Ａ４）成分が１〜１５質量％であり、前記（Ａ１）成分、（Ａ２）成分、（Ａ３）成分および（Ａ４）成分の合計１００質量部に対して、前記（Ａ５）成分が０．５〜２質量部であり、前記（Ｂ）顔料の含有量が、塗料中、５〜６０質量％であり、前記（Ｃ）中空粒子の含有量が、塗料中、１０〜７０体積％であることが望ましい。
【００１５】
また、本発明の舗装面用遮熱塗料が、舗装面上に、舗装面に接する下塗り層および表面に露出する上塗り層を有する舗装構造における、上塗り層を形成するための塗料である場合は、前記（Ａ１）成分、（Ａ２）成分、（Ａ３）成分、（Ａ４）成分の総量１００質量％中、（Ａ１−１）成分が３５〜４７質量％であり、（Ａ１−２）成分が０〜３０質量％であり、（Ａ２）成分が２０〜３０質量％であり、（Ａ３）成分が２〜２０質量％であり、（Ａ４）成分が１〜１５質量％であり、前記（Ａ１）成分、（Ａ２）成分、（Ａ３）成分および（Ａ４）成分の合計１００質量部に対して、前記（Ａ５）成分が０．５〜２質量部であり、前記（Ｂ）顔料の含有量が、塗料中、５〜６０質量％であり、前記（Ｃ）中空粒子の含有量が、塗料中、１０〜７０体積％であることが望ましい。
【発明の効果】
【００１６】
本発明の舗装面用遮熱塗料は、（Ａ）塗膜形成成分と、（Ｂ）可視領域で吸収を示し近赤外領域で反射を示す顔料および／または（Ｃ）中空粒子とを含有するので、形成される塗膜は、熱吸収が少なく、かつアスファルト舗装、コンクリート舗装等への熱伝導を抑えることができ、優れた遮熱効果を発揮する。
また、前記（Ａ）塗膜形成成分が、（Ａ１）アクリル酸アルキルエステルまたはメタクリル酸アルキルエステルと、（Ａ２）前記（Ａ１）成分に可溶なアクリル系重合体と、（Ａ３）前記（Ａ１）成分に可溶な可塑剤と、（Ａ４）１分子中に少なくとも２個の重合性二重結合を有する化合物と、（Ａ５）４０℃以上の融点を有するパラフィンまたはワックスとを含有するものであるので、形成される塗膜の強度と柔軟性のバランスが良好であり、耐久性がよい。
【００１７】
また、前記（Ａ）塗膜形成成分が、前記（Ａ１）成分、（Ａ２）成分、（Ａ３）成分および（Ａ４）成分の総量１００質量％中、（Ａ１）成分が３５〜７７質量％であり、（Ａ２）成分が２０〜３０質量％であり、（Ａ３）成分が２〜２０質量％でありおよび（Ａ４）成分が１〜１５質量部であり、前記（Ａ１）成分、（Ａ２）成分、（Ａ３）成分および（Ａ４）成分の合計１００質量部に対して、前記（Ａ５）成分が０．５〜２質量部であるものであれば、形成される塗膜の強度と柔軟性のバランスが、さらによくなる。
【００１８】
また、前記（Ｂ）顔料の含有量が、塗料中、５〜６０質量％であれば、形成される塗膜の遮熱効果と強度のバランスが良好となる。
また、前記（Ｃ）中空粒子の含有量が、塗料中、１０〜７０体積％であれば、形成される塗膜の遮熱効果と強度のバランスが良好となる。
また、前記（Ｂ）顔料が、ＪＩＳ  Ａ  ５７５９に定義される日射反射率が１５％以上、かつＣＩＥ１９７６Ｌ* ａ* ｂ* 色空間におけるＬ* 値が３０以下の顔料であれば、遮熱効果がさらに向上した黒色または濃彩色の塗膜を得ることができる。
【００１９】
また、本発明の舗装面用遮熱塗料が、前記（Ｂ）顔料の他に、（Ｄ）ＪＩＳ  Ａ  ５７５９に定義される日射反射率が１２％以上の着色顔料を含有するものであれば、様々な色の塗料を調製することができ、また、形成される塗膜は、従来の黒色顔料の塗膜に比べ熱吸収が少ない。
ここで、前記（Ｄ）着色顔料の含有量が、塗料中、５〜６０質量％であれば、塗膜の隠蔽力と強度のバランスがよくなる。
また、本発明の舗装面用遮熱塗料が、前記（Ｂ）顔料および（Ｄ）着色顔料の他に、（Ｅ）白色顔料を含有するものであれば、様々な色の塗料を調製することができ、また、形成される塗膜は、従来の黒色顔料の塗膜に比べ熱吸収が少ない。
ここで、前記（Ｅ）白色顔料の含有量が、塗料中、５〜６０質量％であれば、塗膜の隠蔽力と強度のバランスがよくなる。
【００２０】
また、前記（Ｃ）中空粒子が、透明または半透明の中空セラミック粒子であれば、その高い断熱性、反射性、および放射性によって、形成される塗膜の遮熱効果がさらに向上する。
また、前記中空セラミック粒子が、３．９Ｎ／ｍｍ2 以上であれば、塗料製造時に中空セラミック粒子が破壊されることがない。
また、前記中空セラミック粒子の平均粒子径が、５〜１５０μｍであれば、塗膜外観、塗工作業性、塗膜物性、遮熱効果が良好となる。
また、前記（Ａ１）アクリル酸アルキルエステルまたはメタクリル酸アルキルエステルが、（Ａ１−１）ホモポリマーにしたときのガラス転移温度が８０℃以上のモノマーおよび（Ａ１−２）ホモポリマーにしたときのガラス転移温度が０℃以下のモノマーを含有するものであれば、形成される塗膜の強度と柔軟性のバランスが、さらによくなる。
【００２１】
また、本発明の舗装面用遮熱塗料が、前記（Ａ１）成分、（Ａ２）成分、（Ａ３）成分および（Ａ４）成分の総量１００質量％中、（Ａ１−１）成分が４８〜５８質量％であり、（Ａ１−２）成分が５〜１９質量％であり、（Ａ２）成分が２０〜２７質量％であり、（Ａ３）成分が２〜５質量％であり、（Ａ４）成分が１〜１５質量％であり、前記（Ａ１）成分、（Ａ２）成分、（Ａ３）成分および（Ａ４）成分の合計１００質量部に対して、前記（Ａ５）成分が０．５〜２質量部であり、前記（Ｂ）顔料の含有量が、塗料中、５〜６０質量％であり、前記（Ｃ）中空粒子の含有量が、塗料中、１０〜７０体積％であるものであれば、高い強度を有する塗膜を得ることができる。このような塗料は、舗装面上に、舗装面に接する下塗り層および表面に露出する上塗り層を有する舗装構造における、下塗り層を形成するための塗料として好適である。
【００２２】
また、本発明の舗装面用遮熱塗料が、前記（Ａ１）成分、（Ａ２）成分、（Ａ３）成分および（Ａ４）成分の総量１００質量％中、（Ａ１−１）成分が３５〜４７質量％であり、（Ａ１−２）成分が０〜３０質量％であり、（Ａ２）成分が２０〜３０質量％であり、（Ａ３）成分が２〜２０質量％であり、（Ａ４）成分が１〜１５質量％であり、前記（Ａ１）成分、（Ａ２）成分、（Ａ３）成分および（Ａ４）成分の合計１００質量部に対して、前記（Ａ５）成分が０．５〜２質量部であり、前記（Ｂ）顔料の含有量が、塗料中、５〜６０質量％であり、前記（Ｃ）中空粒子の含有量が、塗料中、１０〜７０体積％であるものであれば、柔軟性に優れた塗膜を得ることができる。このような塗料は、舗装面上に、舗装面に接する下塗り層および表面に露出する上塗り層を有する舗装構造における、上塗り層を形成するための塗料として好適である。
【発明を実施するための最良の形態】
【００２３】
以下、本発明について詳細に説明する。
＜（Ａ）塗膜形成成分＞
本発明における（Ａ）塗膜形成成分とは、塗料を構成する各成分のうち、顔料、骨材、溶剤を除く成分であり、具体的には、樹脂成分、硬化によって塗膜を形成できるモノマー成分、塗膜に柔軟性を付与する可塑剤、塗膜表面を覆うパラフィンまたはワックス、架橋剤、硬化剤、促進剤など、塗膜形成に関与する成分である。
【００２４】
本発明における（Ａ）塗膜形成成分は、（Ａ１）アクリル酸アルキルエステルまたはメタクリル酸アルキルエステル（以下、（Ａ１）（メタ）アクリル酸アルキルエステルとも記す）と、（Ａ２）前記（Ａ１）成分に可溶なアクリル系重合体と、（Ａ３）前記（Ａ１）成分に可溶な可塑剤と、（Ａ４）１分子中に少なくとも２個の重合性二重結合を有する化合物と、（Ａ５）４０℃以上の融点を有するパラフィンまたはワックスとを含有することを特徴とするものである。
【００２５】
＜（Ａ１）（メタ）アクリル酸アルキルエステル＞
（Ａ１）成分の（メタ）アクリル酸アルキルエステルとしては、例えば、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸−ｔ−ブチル、（メタ）アクリル酸−２−エチルヘキシル、等の（メタ）アクリル酸のＣ１〜Ｃ１８のアルキルエステル類；（メタ）アクリル酸メトキシポリエチレングリコール、（メタ）アクリル酸ヒドロキシエチル、（メタ）アクリル酸ヒドロキシプロピル、（メタ）アクリル酸ヒドロキシブチル、（メタ）アクリル酸ポリエチレングリコール、（メタ）アクリル酸プロピレングリコール等の水酸基含有モノマー類；無水コハク酸−（メタ）アクリル酸ヒドロキシエチル等のカルボキシル基含有モノマー類；（メタ）アクリル酸ジメチルアミノエチル、（メタ）アクリル酸ジエチルアミノエチル等の窒素含有モノマー類；（メタ）アクリル酸グリシジル、（メタ）アクリル酸テトラヒドロフルフリル、（メタ）アクリル酸モルホリル等の官能基含有モノマー類；（メタ）アクリル酸イソボルニル、（メタ）アクリル酸シクロヘキシル等の脂環型（メタ）アクリル酸エステル等を挙げることができる。
【００２６】
（Ａ１）成分は、（Ａ１）成分、（Ａ２）成分、（Ａ３）成分、（Ａ４）成分の総量１００質量％中、３５〜７７質量％となるように配合されることが好ましい。これら４成分中の（Ａ１）成分の比率が高くなれば、塗料の粘度が低下して塗工作業性、セルフレベリング性は向上するものの、あまり高くなりすぎると塗料の硬化性が悪くなる。
【００２７】
また、（Ａ１）成分としては、（Ａ１−１）ホモポリマーにしたときのガラス転移温度が８０℃以上のモノマーおよび（Ａ１−２）ホモポリマーにしたときのガラス転移温度が０℃以下のモノマーとの混合物が、塗膜に適度な強度と柔軟性を付与できることから好ましい。
（Ａ１−１）ホモポリマーにしたときのガラス転移温度が８０℃以上のモノマーとしては、例えば、メタクリル酸メチル、メタクリル酸ｔ−ブチルなどが挙げられ、（Ａ１−２）ホモポリマーにしたときのガラス転移温度が０℃以下のモノマーとしては、例えば、アクリル酸ｎ−ブチル、アクリル酸２−エチルヘキシル、メタクリル酸２−エチルヘキシル、メタクリル酸ラウリルなどが挙げられる。（Ａ１−２）成分としては、顔料を塗料中に分散しやすくする効果が確認されたことから、アクリル酸２−エチルヘキシル、メタアクリル酸２−エチルヘキシル等が特に好ましい。
塗膜の強度と柔軟性とのバランスを考慮すると、（Ａ１）成分中の（Ａ１−１）成分は３５〜５８質量％、（Ａ１−２）成分は０〜３０質量％であることが好ましい。また、多量の顔料を塗料中に分散しやすくするためには、（Ａ１−２）成分であるアクリル酸２−エチルヘキシル、メタクリル酸２−エチルヘキシル等は５質量％以上であることがより好ましい。
【００２８】
また、本発明の舗装面用遮熱塗料を、舗装面上に舗装面に接する下塗り層および表面に露出する上塗り層を有する舗装構造における、下塗り層を形成するための塗料（以下、下塗り塗料とも記す）として用いる場合、主に強度が要求されることから、（Ａ１−１）成分を多めにすることが好ましい。具体的には、（Ａ１）成分、（Ａ２）成分、（Ａ３）成分、（Ａ４）成分の総量１００質量％中、（Ａ１−１）成分は４８〜５８質量％、（Ａ１−２）成分は５〜１９質量％となるように配合されることが好ましい。
【００２９】
また、本発明の舗装面用遮熱塗料を、下塗り層および上塗り層を有する舗装構造における、上塗り層を形成するための塗料（以下、上塗り塗料とも記す）として用いる場合、主に柔軟性が要求されることから、（Ａ１−１）成分を少なめにすることが好ましい。具体的には、（Ａ１）成分、（Ａ２）成分、（Ａ３）成分、（Ａ４）成分の総量１００質量％中、（Ａ１−１）成分は３５〜４７質量％、（Ａ１−２）成分は０〜３０質量％となるように配合されることが好ましい。
【００３０】
＜（Ａ２）アクリル系重合体＞
（Ａ２）成分は、（Ａ１）成分に可溶なアクリル系重合体であり、塗料の粘度調整、硬化時間の短縮、塗膜の強度と柔軟性のバランスを取ることによる耐久性の向上を目的として配合されるものである。（Ａ２）成分は、１種のモノマーを重合させた単独重合体であっても、２種以上のモノマーを共重合させた共重合体であってもよい。
【００３１】
（Ａ２）成分を得るためのモノマーとしては、例えば、メタクリル酸メチル、メタクリル酸エチル、メタクリル酸ｎ−ブチル、メタクリル酸ｉ−ブチル、メタクリル酸ｔ−ブチル、メタクリル酸２−エチルヘキシル、メタクリル酸ラウリル、アクリル酸メチル、アクリル酸エチル、アクリル酸ｎ−ブチル、アクリル酸ｉ−ブチル、アクリル酸ｔ−ブチル、アクリル酸２−エチルヘキシルなどが挙げられる。
（Ａ２）成分は、好ましくは、メタクリル酸メチルの単独重合体；あるいは、メタクリル酸メチルと、ホモポリマーのガラス転移温度の低いモノマー、例えば、アクリル酸メチル、アクリル酸エチル、アクリル酸ｎ−ブチル、アクリル酸ｉ−ブチル、アクリル酸２−エチルヘキシル、メタクリル酸ｎ−ブチル、メタクリル酸２−エチルヘキシル、メタクリル酸ラウリルとの共重合体である。
【００３２】
また、（Ａ２）成分以外にも、その他の重合体として、スチレン／ブタジエン共重合体、塩化ビニル／酢酸ビニル共重合体、セルロースアセテートブチレート樹脂、エポキシ樹脂なども使用可能である。
また、（Ａ２）成分以外に、ポリエステルポリ（メタ）アクリレート、エポキシポリ（メタ）アクリレート、ウレタンポリ（メタ）アクリレートなどの（メタ）アクリロイル基を有するオリゴマーも任意の割合で使用できる。（メタ）アクリロイル基を有するオリゴマーの具体例としては、フタル酸、アジピン酸、マレイン酸等の多塩基酸と、エチレングリコール、プロピレングリコール、ブタンジオール等の多価アルコールと、（メタ）アクリル酸との反応で得られるポリエステルポリ（メタ）アクリレート；各種エポキシ樹脂と、（メタ）アクリル酸との反応で得られるエポキシポリ（メタ）アクリレート；各種ポリオールと、ポリイソシアネートと、２−ヒドロキシエチル（メタ）アクリレート、２−ヒドロキシプロピル（メタ）アクリレート等の水酸基含有モノマーとの反応で得られるウレタンポリ（メタ）アクリレート等が挙げられる。
【００３３】
（Ａ２）成分は、（Ａ１）成分、（Ａ２）成分、（Ａ３）成分および（Ａ４）成分の総量１００質量％中、２０〜３０質量％となるように配合されることが好ましい。これら４成分中の（Ａ２）成分の比率が低すぎると、塗料の硬化性（短時間硬化性）が悪くなる。一方、これら４成分中の（Ａ２）成分の比率が高すぎると、硬化時間は短縮されるものの、塗料の粘度が上昇するため塗工作業性、セルフレベリング性が悪くなる。
【００３４】
また、本発明の舗装面用遮熱塗料を、下塗り層および上塗り層を有する舗装構造における、下塗り層を形成するための塗料として用いる場合、（Ａ２）成分は、（Ａ１）成分、（Ａ２）成分、（Ａ３）成分および（Ａ４）成分の総量１００質量％中、２０〜２７質量％となるように配合されることが好ましい。
また、本発明の舗装面用遮熱塗料を、下塗り層および上塗り層を有する舗装構造における、上塗り層を形成するための塗料として用いる場合、（Ａ２）成分は、（Ａ１）成分、（Ａ２）成分、（Ａ３）成分および（Ａ４）成分の総量１００質量％中、２０〜３０質量％となるように配合されることが好ましい。
【００３５】
＜（Ａ３）可塑剤＞
（Ａ３）成分は、（Ａ１）成分に可溶な可塑剤であり、塗料の粘度調整、舗装面への塗膜の追随性の向上を目的として配合されるものである。
（Ａ３）成分の可塑剤としては、例えば、ジブチルフタレート、ジヘプチルフタレート、ジｎ−オクチルフタレート、ジ２−エチルヘキシルフタレート、オクチルデシルフタレート、ジｎ−デシルフタレート、ジイソデシルフタレート、ブチルベンジルフタレート等のフタル酸エステル類；ジ２−エチルヘキシルアジペート、オクチルデシルアジペート、ジ２−エチルヘキシルセバケート、ジブチルセバケート、ジ２−エチルヘキシルアゼレート、アセチルクエン酸トリブチル、ポリプロピレングリコール、塩素化パラフィン；アジピン酸系、アゼライン酸系、セバチン酸系、フタル酸系のポリエステル系高分子可塑剤；エポキシ化油、エポキシ化脂肪酸エステル等のエポキシ系高分子可塑剤などが挙げられる。これらは単独で、または２種以上を組み合わせて用いることができる。
【００３６】
（Ａ３）成分は、（Ａ１）成分、（Ａ２）成分、（Ａ３）成分および（Ａ４）成分の総量１００質量％中、２〜２０質量％となるように配合されることが好ましい。これら４成分中の（Ａ３）成分の比率が低すぎると、塗膜の柔軟性が不十分となる。一方、これら４成分中の（Ａ３）成分の比率が高すぎると、塗膜の硬化性、耐汚れ性が悪くなる。
【００３７】
また、本発明の舗装面用遮熱塗料を、下塗り層および上塗り層を有する舗装構造における、下塗り層を形成するための塗料として用いる場合、主に強度が要求されることから、（Ａ３）成分を少なめにすることが好ましい。具体的に（Ａ３）成分は、（Ａ１）成分、（Ａ２）成分、（Ａ３）成分および（Ａ４）成分の総量１００質量％中、２〜５質量％となるように配合されることが好ましい。
【００３８】
また、本発明の舗装面用遮熱塗料を、下塗り層および上塗り層を有する舗装構造における、上塗り層を形成するための塗料として用いる場合、主に柔軟性が要求されることから、（Ａ３）成分は、（Ａ１）成分、（Ａ２）成分、（Ａ３）成分および（Ａ４）成分の総量１００質量％中、２〜２０質量％となるように配合されることが好ましい。
【００３９】
＜（Ａ４）１分子中に少なくとも２個の重合性二重結合を有する化合物＞
（Ａ４）成分は、１分子中に少なくとも２個の重合性二重結合を有する化合物であり、硬化の際に（Ａ１）成分を架橋し、塗膜の耐久性を向上させる目的で配合されるものである。また、塗膜表面の耐薬品性、耐汚れ性を向上させるものである。
【００４０】
（Ａ４）成分としては、例えば、エチレングリコールジ（メタ）アクリレート、１，２−プロピレングリコールジ（メタ）アクリレート、１，３−ブチレングリコールジ（メタ）アクリレート、１，６−ヘキサンジオールジ（メタ）アクリレート等のアルカンジオールジ（メタ）アクリレート；ジエチレングリコールジ（メタ）アクリレート、ジプロピレングリコールジ（メタ）アクリレート、トリエチレングリコールジ（メタ）アクリレート、テトラエチレングリコールジ（メタ）アクリレート、ポリエチレングリコールジ（メタ）アクリレート等のポリオキシアルキレングリコールジ（メタ）アクリレート；ジビニルベンゼン、ジアリルフタレート、トリアリルフタレート、トリアリルシアヌレート、トリアリルイソシアヌレート、アリル（メタ）アクリレート、ジアリルフマレート、ヘキサンジオールジ（メタ）アクリレート、ネオペンチルグリコールジ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、イソシアヌル酸トリス［エチルオキシ（メタ）アクリレート］などが挙げられる。これらは単独で、または２種以上を組み合わせて用いることができる。
【００４１】
（Ａ４）成分の含有量は、（Ａ１）成分、（Ａ２）成分、（Ａ３）成分および（Ａ４）成分の総量１００質量％に対して、１〜１５質量％となるように配合されることが好ましい。（Ａ４）成分の配合量が低すぎると、硬化性、塗膜の強度が不十分となる。一方、（Ａ４）成分の配合量が高すぎると、塗膜が硬くなりすぎて脆弱になり、柔軟性が悪くなる。
【００４２】
また、本発明の舗装面用遮熱塗料を、下塗り層および上塗り層を有する舗装構造における、下塗り層を形成するための塗料として用いる場合、（Ａ４）成分は、（Ａ１）成分、（Ａ２）成分、（Ａ３）成分および（Ａ４）成分の総量１００質量％に対して、１〜１５質量％となるように配合されることが好ましい。
【００４３】
また、本発明の舗装面用遮熱塗料を、下塗り層および上塗り層を有する舗装構造における、上塗り層を形成するための塗料として用いる場合、（Ａ４）成分は、（Ａ１）成分、（Ａ２）成分および（Ａ３）成分および（Ａ４）成分の総量１００質量％に対して、１〜１５質量％となるように配合されることが好ましい。
【００４４】
＜（Ａ５）パラフィンまたはワックス＞
（Ａ５）成分は、４０℃以上の融点を有するパラフィンまたはワックスであり、塗膜を覆うことによって、硬化の際に塗膜への空気を遮断し、塗膜の耐汚れ性を向上させるものである。また、塗膜表面の耐薬品性、耐汚れ性を向上させるものである。
（Ａ５）成分としては、例えば、パラフィンワックス、ポリエチレンワックス；ステアリン酸、１，２−ヒドロキシステアリン酸等の高級脂肪酸などが挙げられる。
【００４５】
（Ａ５）成分の含有量は、（Ａ１）成分、（Ａ２）成分、（Ａ３）成分および（Ａ４）成分の合計１００質量部に対して、０．５〜２質量部となるように配合されることが好ましい。（Ａ５）成分の配合量が低すぎると、塗膜への空気の遮断、塗膜の耐汚れ性の向上が不十分となる。一方、（Ａ５）成分の配合量が高すぎると、塗膜表面の外観を損なう。
【００４６】
また、本発明の舗装面用遮熱塗料を、下塗り層および上塗り層を有する舗装構造における、下塗り層を形成するための塗料として用いる場合、主に上塗り層との接着性が要求されることから、（Ａ５）成分を少なめにすることが好ましい。具体的に（Ａ５）成分は、（Ａ１）成分、（Ａ２）成分、（Ａ３）成分および（Ａ４）成分の合計１００質量部に対して、好ましくは０．５〜２質量部、より好ましくは０．５〜１質量部となるように配合される。
【００４７】
また、本発明の舗装面用遮熱塗料を、下塗り層および上塗り層を有する舗装構造における、上塗り層を形成するための塗料として用いる場合、主に表面硬化性が要求されることから、（Ａ５）成分を多めにすることが好ましい。具体的に（Ａ５）成分は、（Ａ１）成分、（Ａ２）成分、（Ａ３）成分および（Ａ４）成分の合計１００質量部に対して、好ましくは０．５〜２質量部、より好ましくは１〜２質量部となるように配合される。
【００４８】
＜他の成分＞
（Ａ１）〜（Ａ５）成分を含有する（Ａ）塗膜形成成分は、硬化剤と促進剤との組み合わせによるレドックス系触媒を用いることによって、−３０℃〜５０℃の温度範囲で１時間以内に硬化可能である。
レドックス系触媒としては、硬化剤である有機過酸化物と、促進剤である第３級アミンとの組合せによる公知のレドックス触媒が用いられる。有機過酸化物としてはジアシルパーオキサイド、アルキルパーオキサイド、ケトンパーオキサイド等が使用できるが、ジアシルパーオキサイドが好ましく、特にベンゾイルパーオキサイドが好適である。
【００４９】
ベンゾイルパーオキサイドとしては、取り扱い上の危険を避けるため、不活性の液体または固体によって濃度５０％程度に希釈されたペースト状または粉末状のものが好ましい。
有機過酸化物の配合量は、（Ａ１）成分、（Ａ２）成分、（Ａ３）成分、（Ａ４）成分および（Ａ５）成分の合計１００質量部に対して、０．５〜５質量部の範囲が好ましい。
【００５０】
第３級アミンは、窒素原子に少なくとも１つの芳香族基が直接結合しているものが好ましく、このような第３級アミンとしては、例えば、Ｎ，Ｎ’−ジメチルアニリン、Ｎ，Ｎ’−ジメチル−ｐ−トルイジン、Ｎ，Ｎ’−ジ（ヒドロキシエチル）−ｐ−トルイジン、Ｎ，Ｎ’−ジ（ヒドロキシプロピル）−ｐ−トルイジンが挙げられる。これらは単独で、または２種以上を組み合わせて用いることができる。
第３級アミンの配合量は、（Ａ１）成分、（Ａ２）成分、（Ａ３）成分、（Ａ４）成分および（Ａ５）成分の合計１００質量部に対して、０．２５〜５質量部の範囲が好ましい。
【００５１】
硬化剤および／または促進剤の配合量は、好ましい可使時間５〜１５分、および好ましい硬化時間５〜６０分を得るために、塗料の温度や塗工時の気温に応じて適宜調節することが好ましい。
（Ａ）塗膜形成成分とレドックス系触媒とを混合すると、すみやかに（Ａ１）成分、（Ａ４）成分の重合が開始され、（Ａ）塗膜形成成分の硬化が進行する。また、（Ａ）塗膜形成成分と硬化剤とを混合すると、常温において、ゆっくりと硬化が進行する。したがって、硬化剤は、塗工の直前に本発明の舗装面用遮熱塗料に添加されることが好ましい。
一方、促進剤は（Ａ）塗膜形成成分の硬化を進行させないので、促進剤をあらかじめ（Ａ）塗膜形成成分に配合した状態で、（Ａ）塗膜形成成分（または本発明の舗装面用遮熱塗料）を貯蔵することができる。
【００５２】
（Ａ）塗膜形成成分には耐候性を向上させるためにベンゾトリアゾール誘導体などの紫外線吸収剤あるいは耐光安定剤を添加してもよい。また、接着性を向上させるためにシランカップリング剤を添加してもよい。
（Ａ）塗膜形成成分には、硬化性を安定させるためにフォスファイト類を添加してもよい。フォスファイト類としては、例えば、トリブチルフォスファイト、トリ（２−エチルヘキシル）フォスファイト、トリデシルフォスファイト、トリステアリルフォスファイト、トリス（ノニルフェニル）フォスファイト、トリフェニルフォスファイトなどが挙げられる。
また、（Ａ）塗膜形成成分には、塗膜の表面外観を整える目的で各種の消泡剤、レベリング剤を添加してもよい。
また、（Ａ）塗膜形成成分には、（Ａ）塗膜形成成分（または本発明の舗装面用遮熱塗料）の貯蔵安定性を向上させる目的で、重合禁止剤を添加してもよい。重合禁止剤としては、例えば、ヒドロキノン、ヒドロキノンモノメチルエーテル、２，６−ジ−ｔ−ブチル４メチルフェノールなどが挙げられる。
【００５３】
（Ａ）塗膜形成成分の含有量は、塗料（１００質量％）中、３０〜９０質量％であることが好ましい。（Ａ）塗膜形成成分が少なすぎると、塗膜が脆くなる。一方、（Ａ）塗膜形成成分が多すぎると、他の（Ｂ）成分、（Ｃ）成分が少なくなるため、隠蔽力が不足して塗料本来の美観の役割を十分発揮できないだけではなく、太陽光の赤外線を十分に反射できず、遮熱効果が不十分となるおそれがある。
【００５４】
また、本発明の舗装面用遮熱塗料を、下塗り層および上塗り層を有する舗装構造における、下塗り層を形成するための塗料として用いる場合、主に接着性が要求されることから、（Ａ）塗膜形成成分を多めにすることが好ましい。具体的に（Ａ）塗膜形成成分の含有量は、塗料中、好ましくは９０〜６０質量％、より好ましくは８０〜６０質量％である。
【００５５】
また、本発明の舗装面用遮熱塗料を、下塗り層および上塗り層を有する舗装構造における、上塗り層を形成するための塗料として用いる場合、主に遮熱効果が要求されることから、（Ａ）塗膜形成成分を少なめにすることが好ましい。具体的に（Ａ）塗膜形成成分の含有量は、塗料中、好ましくは３０〜７０質量％、より好ましくは４０〜６０質量％である。
【００５６】
＜（Ｂ）顔料＞
本発明における（Ｂ）顔料は、可視領域で吸収を示し近赤外領域で反射を示す顔料である。可視領域で吸収を示すため、黒色、灰色、濃茶色等の濃彩色を呈する。しかし、近赤外領域において光吸収がなく、高い反射率を有するため、熱エネルギーの吸収がなく塗膜の温度上昇を防ぐことができる。
【００５７】
（Ｂ）顔料としては、可視領域で吸収を示し近赤外領域で反射を示す顔料であれば特に限定することなく用いることができる。中でも、ＪＩＳ  Ａ  ５７５９（日射遮へい・ガラス飛散防止用フィルム）で定義される３５０〜２１００ｎｍの領域における日射反射率が、１５％以上である顔料が好適に用いられる。ここで、日射反射率データは、十分に隠蔽された状態、具体的には隠蔽率が約１．０の塗膜において測定される。
【００５８】
（Ｂ）顔料としては、日射反射率が１５％以上であると同時に、ＣＩＥ１９７６Ｌ* ａ* ｂ* 色空間におけるＬ* 値が３０以下のものが好適である。Ｌ* 値が３０以下であることは黒色またはそれに近い濃彩色であることを意味する。
以上のような条件（日射反射率、Ｌ* 値）を満たす顔料の具体例としては、商品名クロモファインブラックＡ−１１０３（大日精化工業（株）製）のアゾメチアゾ系黒色顔料、商品名ダイピロキサイドブラウン９２９０（大日精化工業（株）製）の濃茶色顔料等が挙げられる。また、（Ｂ）顔料としては、Ｌ* 値が２４以下のものがより好ましい。
【００５９】
（Ｂ）顔料の含有量は、塗料（１００質量％）中、５〜６０質量％であることが好ましい。（Ｂ）顔料の含有量が少なすぎると、隠蔽力が不足して塗料本来の美観の役割を十分発揮できないだけではなく、太陽光に含まれる赤外線を十分に反射できず、遮熱効果が不十分となるおそれがある。一方、（Ｂ）顔料の含有量が多すぎると、塗膜が脆くなりかつコストも高くなる。
【００６０】
また、本発明の舗装面用遮熱塗料を、下塗り層および上塗り層を有する舗装構造における、下塗り層を形成するための塗料として用いる場合、主に接着性が要求されることから、（Ｂ）顔料を少なめにすることが好ましい。具体的に（Ｂ）顔料の含有量は、塗料中、好ましくは５〜６０質量％、より好ましくは５〜４０質量％である。
【００６１】
また、本発明の舗装面用遮熱塗料を、下塗り層および上塗り層を有する舗装構造における、上塗り層を形成するための塗料として用いる場合、主に遮熱効果が要求されることから、（Ｂ）顔料を多めにすることが好ましい。具体的に（Ｂ）顔料の含有量は、塗料中、好ましくは５〜６０質量％、より好ましくは３０〜６０質量％である。
【００６２】
＜他の顔料＞
本発明の舗装面用遮熱塗料は、（Ｂ）顔料に加えて、カーボンブラックや鉄黒等の従来の黒色顔料を除いた（Ｄ）着色顔料を少なくとも一種以上と、必要に応じて（Ｅ）白色顔料とを含有することができる。
（Ｄ）着色顔料、（Ｅ）白色顔料を含有することによって様々な色の塗料を調製することができる。従来のカーボンブラック等の黒色顔料を混色する場合に比較すると、塗膜の熱吸収が少ないため変退色等が起こりにくい。
【００６３】
（Ｄ）着色顔料としては、通常用いられる各種顔料が適用可能であり、その中でも、ＪＩＳ  Ａ  ５７５９に定義される３５０〜２１００ｎｍの領域における日射反射率が１２％以上の顔料が好適に用いられる。ここで、日射反射率データは、十分に隠蔽された状態、具体的には隠蔽率が約１．０の塗膜において測定される。この条件を満たす着色顔料の例としては、モノアゾ系エロー（商品名：ホスターパームエローＨ３Ｇ、ヘキスト（株）製）等の黄色系顔料；酸化鉄（商品名：トダカラー１２０ＥＤ、戸田工業（株）製）、キナクリドンレッド（商品名：Ｈｏｓｔａｐｅｒｍ  Ｒｅｄ  Ｅ２Ｂ７０、ヘキスト（株）製）等の赤色系顔料；フタロシアニンブルー（商品名：シアニンブルーＳＰＧ−８、大日本インキ化学工業（株）製）等の青色系顔料；フタロシアニングリーン（商品名：シアニングリーン５３１０、大日精化工業（株）製）等の緑色系顔料などが挙げられる。
【００６４】
（Ｅ）白色顔料は、特に限定されるものではなく、具体例としては、酸化チタン、亜鉛華などが挙げられる。酸化チタンは、ルチル型、アナターゼ型共に適用可能であり、ルチル型の酸化チタンが特に好適に用いられる。
（Ｂ）顔料、（Ｄ）着色顔料および（Ｅ）白色顔料を組み合わせて用いる場合の各顔料の含有量は、塗料（質量％）中、（Ｂ）顔料５〜６０質量％、（Ｄ）着色顔料５〜６０質量％、（Ｅ）白色顔料５〜６０質量％であることが好ましい。各顔料の含有量が少なすぎると隠蔽力が不足し、各顔料の含有量が多すぎると塗工作業性、耐久性に劣るため不適当である。
【００６５】
また、全顔料の合計の含有量は、塗料中、５〜６０質量％であることが好ましい。顔料の含有量が少なすぎると、塗膜の隠蔽力が十分に得られず、太陽光等が透過しやすくなる。また、隠蔽力を得るため膜厚を厚くすると塗工作業性が悪くなる。一方、顔料の含有量が多すぎると、塗膜表面の顔料が一部むき出しになるため平滑度が低下し、水分、光、熱等に対する耐性も著しく損なわれる。
【００６６】
各顔料を（Ａ）塗膜形成成分に分散させる際、各顔料は、平均粒子径が５０μｍ以下になるように分散することが好ましく、２５μｍ以下になるように分散することが最も好ましい。各顔料の平均粒子径が８０μｍ以上であると、塗膜表面が凸凹になり外観を損なうと共に、粗い塗膜表面に塵埃等が付着しやすくなり、塗膜温度が上がりやすくなって耐候性、耐汚染性、色安定性等が悪化する。
【００６７】
顔料を分散させる際に用いる分散媒体としては、鉄以外のものを用いることが好ましい。鉄製の分散媒体は、着色汚染によって顔料の日射反射率を低下させるため不適当である。鉄以外の分散媒体の具体例としては、陶磁製、ガラスビーズ、フリント石等が挙げられ、この中でもガラスビーズは容易に入手可能であり経済性にも優れるため好適に用いられる。分散媒体の粒度、充填量、および顔料分散機の種類等は特に限定されるものではないが、実施形態の具体例として、３〜１．５ｍｍのガラスビーズをサンドグラインドミル容量の約８０％充填する場合を挙げることができる。分散媒体を使用しないで、高速ディスパー分散も可能である。
【００６８】
＜（Ｃ）中空粒子＞
本発明における（Ｃ）中空粒子は、中空で断熱性に優れるものである。中でも、強度、断熱性の点で、中空無機粒子が好ましく、特に、その表層及び殻内で太陽光等を反射することができ、しかも高い長波放射率を有することから、透明または半透明の中空セラミック粒子が好適である。ここで、長波放射率とは、吸収した熱を赤外線として再び放射するときの変換効率である。したがって、塗膜が熱を吸収した場合でも、塗膜の温度上昇を抑えることができる。このように、透明または半透明の中空セラミック粒子は、反射性、断熱性および放射性を有することにより、塗膜に高い遮熱効果を付与するものである。
【００６９】
中空セラミック粒子の強度は、４０ｋｇｆ／ｃｍ2 （３．９Ｎ／ｍｍ2 ）以上であることが好ましい。中空セラミック粒子の強度が４０ｋｇｆ／ｃｍ2 （３．９Ｎ／ｍｍ2 ）未満では、中空セラミック粒子が塗料製造時に破壊されやすい。
以上のような中空セラミック粒子としては、ジルコニア・チタニア複合物からなる中空粒子、ホウ化ケイ素セラミックからなる中空粒子、シラスバルーン、ガラスバルーン等が挙げられる。
【００７０】
（Ｃ）中空粒子の平均粒子径は、塗膜外観、塗工作業性、塗膜物性、遮熱効果の点から、５〜１５０μｍが好ましい。また、（Ｃ）中空粒子の粒子径分布は、広い方が好ましい。（Ｃ）中空粒子の粒子径分布が広ければ、塗膜の中で、大きい粒子の間に小さい粒子が入り込み、（Ｃ）中空粒子の隙間が少なくなり、反射性および断熱性をより高めることができる。
また、（Ｃ）中空粒子内は、空気、空気以外の気体、真空のいずれでもよく、特に、真空（ここで真空とは、雰囲気圧よりも気圧が低い状態をいう）であるものが断熱性の点等からより効果的である。
【００７１】
（Ｃ）中空粒子の含有量は、塗料中、１０〜７０体積％であることが好ましく１５〜６０体積％であることがより好ましい。（Ｃ）中空粒子の含有量が少なすぎると、反射性、断熱性および放射性が不十分となり、遮熱効果が不十分となるおそれがある。一方、（Ｃ）中空粒子の含有量が多すぎると、塗膜が脆くなりかつコストも高くなる。
【００７２】
また、本発明の舗装面用遮熱塗料を、下塗り層および上塗り層を有する舗装構造における、下塗り層を形成するための塗料として用いる場合、主に接着性が要求されることから、（Ｃ）中空セラミック粒子を少なめにすることが好ましい。具体的に（Ｃ）中空セラミック粒子の含有量は、塗料中、０〜１０体積％であることが好ましい。
【００７３】
また、本発明の舗装面用遮熱塗料を、下塗り層および上塗り層を有する舗装構造における、上塗り層を形成するための塗料として用いる場合、主に遮熱効果が要求されることから、（Ｃ）中空粒子を多めにすることが好ましい。具体的に（Ｃ）中空粒子の含有量は、塗料中、２０〜３０体積％であることが好ましい。
【００７４】
（Ｃ）中空粒子は比重が１より小さいため、単独で用いた場合には塗料の表面に浮きやすい。そのため、塗料表層のモノマーが揮発していわゆる皮張り現象を起こし、貯蔵安定性が悪くなるという問題がある。したがって、（Ｃ）中空粒子を塗料中に均一に分散させることができる揺変剤を用いることが好ましい。
【００７５】
揺変剤としては、脂肪酸アマイド、有機ベントナイト、酸化ポリエチレンワックスなどが挙げられる。必要に応じて、微粒シリカが併用される。分散剤の組み合わせとしては、脂肪酸アマイド／微粒シリカの組み合わせ、有機ベントナイト／微粒シリカの組み合わせ、脂肪酸アマイド／有機ベントナイト／微粒シリカの組み合わせ、酸化ポリエチレンワックス／微粒シリカの組み合わせが挙げられる。微粒シリカの平均一次粒子径は、好ましくは  ７〜４０×１０-3μｍである。
【００７６】
揺変剤を含有させることによって、塗料中に構造粘性が付与され、（Ｃ）中空粒子を均一に分布させることができ、塗料の貯蔵安定性は向上する。また、塗工によって形成される塗膜中に（Ｃ）中空粒子を均一に分布させることができる。
揺変剤の含有量は、塗料（１００質量％）中、脂肪酸アマイド、有機ベントナイトおよび酸化ポリエチレンワックス１〜５質量％、微粒シリカ１〜３質量％であることが好ましい。揺変剤の含有量が少なすぎると、（Ｃ）中空粒子を塗料中に均一に分布させることが難しくなる。一方、揺変剤の含有量が多すぎると、塗料の流動性が悪くなり、実用的ではなくなる。
【００７７】
＜舗装面用遮熱塗料＞
本発明の舗装面用遮熱塗料は、（Ａ）塗膜形成成分と、（Ｂ）可視領域で吸収を示し近赤外領域で反射を示す顔料または（Ｃ）中空粒子のいずれか一方を必須成分とし、必要に応じて、（Ｄ）着色顔料、（Ｅ）白色顔料、分散剤を含有するものである。好ましくは、（Ａ）塗膜形成成分、（Ｂ）顔料および（Ｃ）中空粒子を必須成分とするものである。（Ｂ）顔料および（Ｃ）中空粒子を併用することにより、塗膜の遮熱効果が飛躍的に向上する。
【００７８】
さらに、本発明の舗装面用遮熱塗料は、通常用いられる種々の添加剤を含有することができる。具体的には、色分かれ防止剤、沈殿防止剤、表面調整剤、潤滑剤、可塑剤、消泡剤、防腐剤、凍結防止剤、硬化剤、顔料分散剤、乳化剤、乾燥剤、紫外線吸収剤、防かび剤、抗菌剤等が挙げられる。
【００７９】
＜遮熱塗膜を有する舗装構造＞
遮熱塗膜を有する舗装構造とは、道路や駐車場において地面を覆う密粒度アスファルト混合物、細粒度アスファルト混合物、開粒度アスファルト混合物などからなるアスファルト舗装、コンクリート舗装等の舗装表面に、本発明の舗装面用遮熱塗料を塗装することにより、舗装面に遮熱塗膜を形成したものである。
【００８０】
遮熱塗膜には、遮熱効果の他に、密粒度アスファルト混合物、細粒度アスファルト混合物などからなる舗装面からの塗膜の剥離（カットバック）を抑えるための柔軟性、および開粒度アスファルト混合物などに含まれる骨材（砕石等）の舗装面からの離脱を抑えるための強度（硬さ）の相反する性能が同時に求められる。したがって、遮熱塗膜を、舗装面に接する下塗り層と、表面に露出する上塗り層とに分け、下塗り層に骨材の離脱を抑えるための強度（硬さ）を持たせ、上塗り層に塗膜の剥離（カットバック）を抑えるための柔軟性を持たせることが好ましい。また、下塗り層と上塗り層との間に、滑り止めのための骨材層を設けることが好ましい。
【００８１】
骨材層に用いられる骨材としては、例えば、硅砂、川砂、寒水石、エメリー、大理石などの天然無機鉱石、アルミナ、スラグ、ガラス、セラミック骨材、陶器、磁器、タイル、ガラスビーズ、着色骨材などが挙げられ、これらを単独あるいは２種以上の併用で用いることができる。好ましい骨材粒径としては０．０１〜３ｍｍより好ましくは０．１〜２ｍｍである。その骨材の散布量は０．１〜１ｋｇ／ｍ2 好ましくは０．２〜０．８ｋｇ／ｍ2 である。
【００８２】
下塗り層を形成するための下塗り塗料、および上塗り層を形成するための上塗り塗料は、上述したように、塗料中の各成分の含有量を調整することにより調製することができる。
下塗り塗料は、得られる塗膜が十分な強度（硬さ）を有していることが必要であり、具体的には、ＪＩＳ  Ｋ  ６２５１に基づく、下塗り塗料の硬化物の破断点強度が、１０Ｎ／ｍｍ2 以上、好ましくは１５〜５０Ｎ／ｍｍ2 であり、破断点伸度が、３０％以下、好ましくは２〜２０％である。
上塗り塗料は、得られる塗膜が十分な柔軟性を有していることが必要であり、具体的には、ＪＩＳ  Ｋ  ６２５１に基づく、上塗り塗料の硬化物の破断点強度が、１５Ｎ／ｍｍ2 以下、好ましくは８〜１４Ｎ／ｍｍ2 であり、破断点伸度が、６０％以上、好ましくは７０〜２５０％である。
【００８３】
舗装面に、本発明の舗装面用遮熱塗料を塗装する方法としては、例えば、ローラー塗装、スプレー塗装等が挙げられる。本発明の舗装面用遮熱塗料をスプレー塗装に適用する場合には、Ｂ型粘度計で測定される（Ａ）塗膜形成成分の粘度は、３００〜３０００ｍＰａ・ｓであることが好ましい。
塗膜の膜厚は、０．１〜３ｋｇ／ｍ2 が好ましく、０．５〜１．５ｋｇ／ｍ2 がより好ましい。膜厚が０．１ｋｇ／ｍ2 未満では、隠蔽力が不足し、また、（Ｃ）中空粒子を含有する場合には、（Ｃ）中空粒子が塗膜中に不均一に分布して十分な遮熱効果が得られない傾向がある。一方、膜厚が厚すぎると、開粒度アスファルト混合物からなる舗装の排水機能を低下させる。また、骨材のノンスリップ効果が十分得られない。
【００８４】
以上説明した本発明の舗装面用遮熱塗料にあっては、（Ｂ）可視領域で吸収を示し近赤外領域で反射を示す顔料、または断熱性を有する（Ｃ）中空粒子を含有するものであるので、形成される塗膜は、熱吸収が少なく、かつアスファルト舗装、コンクリート舗装等への熱伝導を抑えることができ、優れた遮熱効果を発揮する。また、（Ｃ）中空粒子が中空セラミック粒子であれば、その高い断熱性、反射性、および放射性によって、遮熱効果がさらに向上する。また、（Ｂ）顔料および（Ｃ）中空粒子を併用すれば、（Ｂ）顔料と（Ｃ）中空粒子との相乗効果によって、塗膜の遮熱効果が飛躍的に向上する。
また、（Ａ）塗膜形成成分が、（Ａ１）成分と、（Ａ２）成分と、（Ａ３）成分と、（Ａ４）成分と、（Ａ５）成分とを含有するものであるので、形成される塗膜の強度と柔軟性のバランスが良好であり、耐久性がよい。
【００８５】
また、下塗り用の舗装面用遮熱塗料は、高い遮熱効果および高い強度を有する塗膜を得ることができ、上塗り用の舗装面用遮熱塗料は、高い遮熱効果を有し、かつ柔軟性に優れた塗膜を得ることができるので、これら塗料からなる下塗り層および上塗り層を有する舗装構造は、舗装面からの塗膜の剥離（カットバック）を抑える効果、およびアスファルト混合物などに含まれる骨材の離脱を抑える効果に格段に優れている。
【実施例】
【００８６】
［（Ａ）塗膜形成成分］
（Ａ１−１）成分として、メタクリル酸メチル（略号ＭＭＡ、ホモポリマーのガラス転移温度１０５℃）、（Ａ１−２）成分として、アクリル酸２−エチルヘキシル（略号２ＥＨＡ、ホモポリマーのガラス転移温度−５５℃）を用いた。
（Ａ２）成分として、メタクリル酸メチル（ＭＭＡ）とメタクリル酸ｎ−ブチル（ｎ−ＢＭＡ）との共重合体（ＭＭＡ／ｎ−ＢＭＡ＝６０／４０（質量比））を用いた。
（Ａ３）成分として、アジピン酸系高分子可塑剤（アデカサイザーＰ−３００、旭電化工業（株）製）、アセチルクエン酸トリブチルを用いた。
【００８７】
（Ａ４）成分として、ポリプロピレングリコールジメタクリレート（ＮＫエステル９ＰＧ、新中村化学工業（株）製）、ポリエチレングリコールジメタクリレート（ＮＫエステル３Ｇ、新中村化学工業（株）製）を用いた。
（Ａ５）成分として、パラフィンワックス（略号ＷＡＸ）を用いた。具体的には、パラフィン１１５（日本精鑞（株）製、融点４７℃）、パラフィン１３０（日本精鑞（株）製、融点５５℃）、パラフィン１５０（日本精鑞（株）製、融点６６℃）、ＨＮＰ−９（日本精鑞（株）製、融点７５℃）を用いた。
【００８８】
促進剤として、Ｎ，Ｎ’−ジメチル−ｐ−トルイジン（略号ＤＭＰＴ）、またはＮ，Ｎ’−ジ（ヒドロキシプロピル）−ｐ−トルイジン（略号ＤＩＰＴ）を用いた。
消泡剤として、ＢＹＫ−０５２（ビックケミー・ジャパン（株）製）を用いた。
重合禁止剤として、２，６−ジ−ｔ−ブチル−４−メチルフェノールを用いた。
これらを表１に示す量で混合して、シラップ（Ａ−１）（上塗り塗料用）およびシラップ（Ａ−２）（下塗り塗料用）を得た。
【００８９】
【表１】
2005023277.tif 000002
【００９０】
ここで、シラップ（Ａ−１）は、（Ａ１）成分、（Ａ２）成分、（Ａ３）成分および（Ａ４）成分の総量１００質量％中、（Ａ１−１）成分が４５質量％であり、（Ａ１−２）成分が１９質量％であり、（Ａ２）成分が２６質量％であり、（Ａ３）成分が８質量％であり、（Ａ４）成分が２質量％であり；（Ａ１）成分、（Ａ２）成分、（Ａ３）成分および（Ａ４）成分の合計１００質量部に対して、（Ａ５）成分が０．５５質量部であった。
【００９１】
また、シラップ（Ａ−２）は、（Ａ１）成分、（Ａ２）成分、（Ａ３）成分および（Ａ４）成分の総量１００質量％中、（Ａ１−１）成分が５４質量％であり、（Ａ１−２）成分が５質量％であり、（Ａ２）成分が２６質量％であり、（Ａ３）成分が２質量％であり、（Ａ４）成分が１３質量％であり；（Ａ１）成分、（Ａ２）成分、（Ａ３）成分および（Ａ４）成分の合計１００質量部に対して、（Ａ５）成分が  ０．９質量部であった。
【００９２】
得られたシラップ（塗膜形成成分）の粘度、比重、硬化時間、破断点伸度、および破断点強度を測定した。結果を表１に示す。
（粘度）
Ｂ型粘度計（ＢＭ型  トキメック（株）製）を用いて、２０℃における粘度を測定した。
（比重）
比重カップを用いて、２０℃における比重を測定した。
（硬化時間）
シラップ１００質量部に対して純度５０質量％の過酸化ベンゾイル粉末２質量部を添加し、よく混合した後、直径１０ｍｍ、長さ１２０ｍｍの試験管の底部より７０ｍｍまで過酸化ベンゾイル入りシラップを投入し、熱伝対をシラップの中間に来るよう入れ、２０℃水中に放置し、過酸化ベンゾイル添加から、最高発熱温度になった時点までの時間を測定し、この時間を硬化時間とした。
（破断点伸度および破断点強度）
硬化時間の測定で得られた硬化物について、ＪＩＳ  Ｋ  ６２５１に基づいて、破断点伸度および破断点強度を測定した。
【００９３】
［各種顔料］
（Ｂ）顔料としては、商品名クロモファインブラックＡ−１１０３（大日精化工業（株）製、黒色顔料、日射反射率３５％、Ｌ* 値１３）、および商品名ダイピロキサイドブラウン９２９０（大日精化工業（株）製、濃茶色顔料、日射反射率２０％、Ｌ* 値１５）を用いた。
（Ｄ）着色顔料としては、商品名ホスターパームエローＨ３Ｇ（ヘキスト（株）製、黄色顔料、日射反射率６７％）、商品名シアニンブルーＳＰＧ−８（大日本インキ化学工業（株）製、青色顔料、日射反射率２５％）を用いた。
（Ｅ）白色顔料としては、商品名タイペークＣＲ−９０（石原産業（株）製、酸化チタン）を用いた。
【００９４】
（日射反射率）
シラップ５０質量部と、顔料２５質量部とを混合し、これをスレート板（厚さ３ｍｍ）に２液エアレス塗装機で素早く塗装して塗膜を形成した。この塗膜の日射反射率を、ＪＩＳ  Ａ  ５７５９に定義される３５０〜２１００ｎｍの領域における日射反射率として測定した。
（Ｌ* 値）
日射反射率の測定に用いた塗膜について、ＣＩＥ１９７６Ｌ* ａ* ｂ* 色空間におけるＬ* を、カラコムＣ型分光光度計（大日精化工業（株）製）によって測定した。
【００９５】
［（Ｃ）中空粒子］
（Ｃ）中空粒子としては、ガラスバルーン（平均粒子径約３０μｍ、強度７２０ｋｇｆ／ｃｍ2 （７１Ｎ／ｍｍ2 ））を用いた。
［揺変剤（構造保持剤）］
揺変剤として、有機ベントナイト（商品名：ベントンＳＤ−２、ＮＬケミカルズ製）および微粒シリカ（商品名：アエロジル２００、日本アエロジル（株）製）を用いた。
【００９６】
［実施例１］
シラップ（Ａ−１）および黒色顔料を表２に示す割合で混合した。シラップ（Ａ−１）および黒色顔料の混合物３００ｇに対して、テスト用高速ディスパーを用いて、顔料が２５μｍ以下となるように顔料をシラップに分散させた。
シラップ（Ａ−１）および黒色顔料の混合物に、ガラスバルーン、有機ベントナイト、および微粒シリカを表２に示す割合で加え、十分に混合し、黒色の塗料（Ｐ−１）を得た。ここで、ガラスバルーンは、塗料中、約１４体積％であった。
【００９７】
【表２】
2005023277.tif 000003
【００９８】
この塗料（Ｐ−１）を、千葉県船橋市内にある実験場のアスファルト舗装の上に二液エアレス塗装機（旭サナック（株）製）を用いて塗布量が約１．４ｋｇ／ｍ2 となるように塗布し、塗膜を形成した。平成１４年９月２１日、１１時から１７時の間、塗膜が形成されたアスファルト舗装の塗膜の表面温度を測定した。当日の天気は、やや雲がかかった晴れから曇りに変化した。また、比較のために、同日、同場所にて、塗膜を形成しなかったアスファルト舗装面の表面温度、および外気温を測定した。結果をグラフにして図１に示す。アスファルト舗装のみとの温度差は、最大で１０．４℃であり、遮熱塗料からなる塗膜による遮熱効果、温度低減効果が確認された。
【００９９】
［実施例２］
シラップ（Ａ−１）および濃茶色顔料、黄色顔料、青色顔料、および白色顔料を表２に示す割合で混合した。シラップ（Ａ−１）および各顔料の混合物３００ｇに対して、テスト用高速ディスパーを用いて、顔料が２５μｍ以下となるように顔料をシラップに分散させた。
シラップ（Ａ−１）および各顔料の混合物に、ガラスバルーン、有機ベントナイト、および微粒シリカを表２に示す割合で加え、十分に混合し、灰色の塗料（Ｐ−２）を得た。ここで、ガラスバルーンは、塗料中、約１６．５体積％であった。
【０１００】
この塗料（Ｐ−２）を、実施例１と同場所のアスファルト舗装の上に二液エアレス塗装機を用いて塗布量が約１．４ｋｇ／ｍ2 となるように塗布し、塗膜を形成した。実施例１と同日に、塗膜が形成されたアスファルト舗装の塗膜の表面温度を測定した。結果をグラフにして図１に示す。アスファルト舗装のみとの温度差は、最大で１２．４℃であり、遮熱塗料からなる塗膜による遮熱効果、温度低減効果が確認された。
【０１０１】
［実施例３］
シラップ（Ａ−１）に、ガラスバルーン、有機ベントナイト、および微粒シリカを表２に示す割合で加え、十分に混合し、無色の塗料（Ｐ−３）を得た。ここで、ガラスバルーンは、塗料中、１６．５体積％であった。
この塗料（Ｐ−３）を、実施例１と同場所のアスファルト舗装の上に二液エアレス塗装機を用いて塗布量が約  １．４ｋｇ／ｍ2 となるように塗布し、塗膜を形成した。実施例１と同日に、塗膜が形成されたアスファルト舗装の塗膜の表面温度を測定した。
塗膜を形成しなかったアスファルト舗装面の表面温度に比べ、最大で４℃の温度低下が認められた。
【０１０２】
［実施例４］
シラップ（Ａ−１）および黒色顔料を表２に示す割合で混合した。シラップ（Ａ−１）および黒色顔料の混合物３００ｇに対して、テスト用高速ディスパーを用いて、顔料が２５μｍ以下となるように顔料をシラップに分散させた。
シラップ（Ａ−１）および黒色顔料の混合物に、有機ベントナイト、および微粒シリカを表２に示す割合で加え、十分に混合し、黒色の塗料（Ｐ−４）を得た。この塗料には、ガラスバルーンを添加しなかった。
【０１０３】
この塗料（Ｐ−４）を、実施例１と同場所のアスファルト舗装の上に２液エアレス塗装機を用いて塗布量が約１．４ｋｇ／ｍ2 となるように塗布し、塗膜を形成した。実施例１と同日に、塗膜が形成されたアスファルト舗装の塗膜の表面温度を測定した。
塗膜を形成しなかったアスファルト舗装面の表面温度に比べ、最大で７℃の温度低下が認められた。
【０１０４】
［実施例５］
シラップ（Ａ−２）および黒色顔料を表２に示す割合で混合した。シラップ（Ａ−２）および黒色顔料の混合物３００ｇに対して高速ディスパーを用いて、顔料が２５μｍ以下となるように顔料をシラップに分散させた。
シラップ（Ａ−２）および黒色顔料の混合物に、ガラスバルーン、有機ベントナイト、および微粒シリカを表２に示す割合で加え、十分に混合し、黒色の塗料（Ｐ−５）（下塗り塗料）を得た。ここで、ガラスバルーンは、塗料中、１６体積％であった。
【０１０５】
この塗料（Ｐ−５）を、実施例１と同場所のアスファルト舗装の上に２液エアレス塗装機を用いて塗布量が約０．５ｋｇ／ｍ2 となるように塗布し、塗料（Ｐ−５）が硬化する前に、塗料（Ｐ−５）上に骨材（５号硅砂）を散布量が約０．５ｋｇ／ｍ2 となるように散布し、引き続き、この上に塗料（Ｐ−１）（上塗り塗料）を二液エアレス塗装機を用いて塗布量が約０．８ｋｇ／ｍ2 となるように塗布し、下塗り層、骨材層、上塗り層が順次積層された塗膜を形成した。
実施例１と同日に、塗膜が形成されたアスファルト舗装の塗膜の表面温度を測定した。
塗膜を形成しなかったアスファルト舗装面の表面温度に比べ、最大で１０℃の温度低下が認められた。
【０１０６】
（耐摩耗性試験）
舗装試験法便覧別冊（発行所：社団法人日本道路協会、平成８年１０月２０日初版第１刷発行、平成１２年８月５日初版第３刷発行）の第３８頁−第４２頁に記載の、１−３−３Ｔ  歩行者系舗装材料の耐摩耗性試験方法に準拠して、塗膜を形成したアスファルト舗装の２０℃における摩耗量を測定した。具体的には、以下の手順で行った。
１）試験板上にアスファルト舗装を形成し、７日間２０±２℃の室温で養生した。この上に実施例５と同様にして塗膜を形成して試料を得た。
２）塗膜を形成したアスファルト舗装の試料を清浄な布で拭いて、試料の質量を測定した。
３）摩耗試験機（ＪＩＳ  Ｋ  ６９０２（硬化性樹脂化粧板試験方法）の２．９．１に規定するテーバー形アブレーザー）の回転盤の回転数を６０±２ｒｐｍに調整した。
４）試料の塗膜面を上にして、試料を摩耗試験機の回転盤に水平に取り付けた。
５）摩耗輪Ｈ−２２を摩耗試験機の取り付け軸に組み込み、取り付けねじで固定した。
６）摩耗試験機の２個のアームにそれぞれ２．４５Ｎ（２５０ｇｆ）のおもりを取り付けた。
７）摩耗試験機と電動式除じん装置とをホースで連結した。
８）試料の上に摩耗輪を静かに降ろした。
９）試料の上に摩耗試験機の除じん口を静かに降ろし、試料との距離を３±０．２ｍｍに調節した。
１０）カウンターを１０００回転に設定し、除じん装置と摩耗試験機を始動し、回転盤を回転させた。
１１）試験回転数に達し停止した後、アームと除じん口とを持ち上げ、試料を取り外した。
１２）試料を清浄な布で拭いた後、試料の質量を測定し、摩耗量を求めた。
【０１０７】
実施例５の塗膜を形成したアスファルト舗装の摩耗量は０．２９ｇであった。比較のため、試験板上に、半たわみ性舗装用超速硬型セメントミルクを設けた試料（７日経過時）についても同様に摩耗量を測定した。摩耗量は２．１５ｇであった。
【産業上の利用可能性】
【０１０８】
高い断熱性を有し、太陽光の赤外線を反射、放射することによって、熱吸収が少なく、かつアスファルト舗装、コンクリート舗装等への熱伝導を抑える塗膜を得ることができる本発明の舗装面用遮熱塗料は、ヒートアイランド現象の抑制に効果的である。
【図面の簡単な説明】
【０１０９】
【図１】アスファルト舗装面、塗膜表面および外気の温度変化を示すグラフであり、縦軸はアスファルト舗装面、塗膜表面、または外気の温度、横軸は測定時間を示す。
【図１】
2005023277.tif 000004